(57)【要約】【課題】熱伝導率の高い炭素繊維材料を提供することにある。【解決手段】前駆体としてのポリベンザゾール繊維を焼成してなる黒鉛化繊維が提供される。この黒鉛化繊維によれば、Ｘ線回折法による黒鉛化層間の面間隔ｄ（００２）が０．３３５４ｎｍ以上０．３３６６ｎｍ以下の範囲であり、かつ黒鉛結晶の結晶子サイズＬｃ（００２）が６０ｎｍ以上である。【選択図】図４
2010144299.tif 000002
【特許請求の範囲】
【請求項１】
前駆体としてのポリベンザゾール繊維を焼成してなる黒鉛化繊維であって、
Ｘ線回折法による黒鉛化層間の面間隔ｄ（００２）が０．３３５４ｎｍ以上０．３３６６ｎｍ以下の範囲であり、かつ黒鉛結晶の結晶子サイズＬｃ（００２）が６０ｎｍ以上であることを特徴とする黒鉛化繊維。
【請求項２】
前記ポリベンザゾール繊維は、繊維軸方向に２５０ＧＰａ以上の弾性率を有することを特徴とする請求項１に記載の黒鉛化繊維。
【請求項３】
定常熱流法による常温下での黒鉛化繊維の繊維軸方向の熱伝導率が１０００Ｗ／ｍ・Ｋ以上であることを特徴とする請求項１又は２に記載の黒鉛化繊維。
【請求項４】
２００Ｋ〜３００Ｋの温度領域下での前記熱伝導率が１０００Ｗ／ｍ・Ｋ以上であることを特徴とする請求項３に記載の黒鉛化繊維。
【請求項５】
前記ポリベンザゾール繊維は、ポリパラフェニレンベンゾビスオキサゾール繊維であることを特徴とする請求項１〜４のうちいずれか一項に記載の黒鉛化繊維。
【請求項６】
前記黒鉛化繊維の断面はラジアル構造であることを特徴とする請求項１〜５のうちいずれか一項に記載の黒鉛化繊維。
【請求項７】
請求項１〜６のうちいずれか一項に記載の黒鉛化繊維の製造方法であって、
前記ポリベンザゾール繊維を入れた黒鉛製坩堝を熱処理炉内に投入するステップと、
前記熱処理炉内を不活性ガス雰囲気下で加熱することにより、前記ポリベンザゾール繊維から易黒鉛化繊維を得るステップであって、６５０℃〜８００℃の昇温過程で生じる前記ポリベンザゾール繊維の重量減少が３０％〜３５％であるステップと、
前記易黒鉛化繊維を２８００℃以上に達するまで焼成するステップと
を備えることを特徴とする黒鉛化繊維の製造方法。
【請求項８】
請求項７に記載の黒鉛化繊維の製造方法において、
前記ポリベンザゾール繊維を熱処理炉内に投入するステップは、前記ポリベンザゾール繊維を切断してチョップドファイバーを形成し、そのチョップドファイバーを熱処理炉内に投入するステップからなることを特徴とする黒鉛化繊維の製造方法。
【請求項９】
前記ポリベンザゾール繊維の黒鉛化の前後で、前記黒鉛化繊維の収率は５５％以上６０％未満であることを特徴とする請求項７又は８に記載の黒鉛化繊維の製造方法。
【発明の詳細な説明】
【技術分野】
【０００１】
本発明は、熱伝導性に優れ、かつ産業用資材に適している黒鉛化繊維及びその製造方法に関する。
【背景技術】
【０００２】
一般に、炭素繊維は、ピッチ類を原料として製造されるピッチ系炭素繊維と、ポリアクリロニトリル（ＰＡＮ）を原料として製造されるＰＡＮ系炭素繊維とに大別される。炭素繊維は、通常、高比強度、高比弾性率を有する。このため、炭素繊維は、樹脂、ゴム、セラミックス、金属等をマトリックス材として製造される複合材料の強度を高めたり、複合材料に機能性を付与したりするために用いられ、具体的には、航空・宇宙産業、建築用材料、スポーツ用品材料、電子機器の放熱用材料等、様々な産業分野に利用されている。
【０００３】
これら用途のうち、電子機器の放熱用材料として、熱伝導性の高い炭素繊維を樹脂等のマトリックス材に混合したものが利用されている。例えば、特許文献１、特許文献２には、黒鉛化繊維を用いた放熱用材料としての熱伝導性シートが開示されている。近年、電子機器の高機能化、小型化、薄型化及び軽量化、半導体パッケージの高密度実装、ＬＳＩの高集積化及び高速化等が進んでいる。それに伴い、電子部品からの発熱量が増大し、それによる電子部品への蓄熱によって、ＬＳＩの処理能力が低下したり、電子部品が破損し易くなったり、使用者に不快感を与えたりすることがある。このような電子部品への蓄熱を回避するため、上述した熱伝導性シートが用いられている。
【０００４】
上述した電子機器の分野では、電子部品から発生する熱を外部へと効果的に逃がすための対策が益々重要となっている。このため、従来よりも熱伝導率の高い放熱用材料の開発が求められている。例えば、特許文献３、特許文献４には、熱伝導率の高い炭素繊維を得るための発明が開示されている。これら文献には、繊維軸方向で１０００Ｗ／ｍ・Ｋ以上の熱伝導率を達成できることが記載されている。
【０００５】
しかしながら、特許文献３、特許文献４に記載された炭素繊維の熱伝導率は、いずれもレーザーフラッシュ法により測定された熱拡散率等を用いて論理式から算出した値である。この方法では、まず、炭素繊維を樹脂中に配合し、炭素繊維を一方向に配向させた円盤状の強化プラスチック（以下、「ＣＦＲＰ」と称す。）を形成する。そして、ＣＦＲＰの比熱と熱拡散率とをレーザーフラッシュ法により測定し、その測定値を用いて、式Ｋ＝Ｃｐ・α・ρ／Ｖｆ（式中、Ｋは炭素繊維の熱伝導率、ＣｐはＣＦＲＰの比熱、αはＣＦＲＰの熱拡散率、ρはＣＦＲＰの密度、ＶｆはＣＦＲＰ中に含まれる炭素繊維の体積分率をそれぞれ表す。）から、炭素繊維の熱伝導率を算出する。この場合、レーザーフラッシュ法による熱拡散率や比熱の測定値は、ＣＦＲＰに用いられる樹脂の材質やその熱伝導率、樹脂中での炭素繊維の配向度及びその配向状態、並びにＣＦＲＰの厚さ等に応じてそれぞれ異なる。このように、レーザーフラッシュ法では、炭素繊維の熱伝導率を直接測定できないため、実際の炭素繊維の熱伝導率を求めることはできない。
【０００６】
なお、炭素繊維自体の熱伝導率を測定する方法として、藤代他，低温工学，２８巻，５３３頁（１９９３）に記載の定常熱流法に準じた方法が知られている。この定常熱流法を用いて、熱伝導率の高いピッチ系黒鉛化炭素繊維の熱伝導率を測定したところ、３００Ｋの温度下での繊維軸方向の熱伝導率は８００Ｗ／ｍ・Ｋであったものの、放熱用材料の熱伝導性に関する狙い値である１０００Ｗ／ｍ・Ｋには満たなかった。
【特許文献１】特開２００２−３３９１７１号公報
【特許文献２】特開２００３−１１２９１５号公報
【特許文献３】特開平５−１６３６１９号公報
【特許文献４】特開平９−１１９０２４号公報
【発明の開示】
【発明が解決しようとする課題】
【０００７】
本発明の目的は、熱伝導率の高い炭素繊維材料を提供することにある。
【課題を解決するための手段】
【０００８】
上記の目的を達成するために、請求項１に記載の発明は、前駆体としてのポリベンザゾール繊維を焼成してなる黒鉛化繊維であって、Ｘ線回折法による黒鉛化層間の面間隔ｄ（００２）が０．３３５４ｎｍ以上０．３３６６ｎｍ以下の範囲であり、かつ黒鉛結晶の結晶子サイズＬｃ（００２）が６０ｎｍ以上であることを要旨とする。
【０００９】
請求項２に記載の発明は、請求項１に記載の発明において、ポリベンザゾール繊維は、繊維軸方向に２５０ＧＰａ以上の弾性率を有することを要旨とする。
請求項３に記載の発明は、請求項１又は２記載の発明において、定常熱流法による常温下での黒鉛化繊維の繊維軸方向の熱伝導率が１０００Ｗ／ｍ・Ｋ以上であることを要旨とする。なお、ここでいう常温下とは、およそ３００Ｋ付近をいい、摂氏２０℃〜３０℃の範囲をいう。
【００１０】
請求項４に記載の発明は、請求項３に記載の発明において、２００Ｋ〜３００Ｋの温度領域下での熱伝導率が１０００Ｗ／ｍ・Ｋ以上であることを要旨とする。
請求項５に記載の発明は、請求項１〜４のうちいずれか一項に記載の発明について、ポリベンザゾール繊維は、ポリパラフェニレンベンゾビスオキサゾール繊維であることを要旨とする。
【００１１】
請求項６に記載の発明は、請求項１〜５のいずれか一項に記載の発明において、黒鉛化繊維の断面はラジアル構造であることを要旨とする。
請求項７に記載の発明は、請求項１〜６のうちいずれか一項に記載の黒鉛化繊維の製造方法において、ポリベンザゾール繊維を入れた黒鉛製坩堝を熱処理炉内に投入するステップと、熱処理炉内を不活性ガス雰囲気下で加熱することにより、ポリベンザゾール繊維から易黒鉛化繊維を得るステップであって、６５０℃〜８００℃の昇温過程で生じるポリベンザゾール繊維の重量減少が３０％〜３５％であるステップと、易黒鉛化繊維を２８００℃以上に達するまで焼成するステップとを備えることを要旨とする。
【００１２】
請求項８に記載の発明は、請求項７に記載の発明は、ポリベンザゾール繊維を熱処理炉内に投入するステップは、ポリベンザゾール繊維を所定の長さに切断してチョップドファイバーを形成し、そのチョップドファイバーを熱処理炉内に投入するステップからなることを要旨とする。
【００１３】
請求項９に記載の発明は、請求項７又８に記載の発明において、ポリベンザゾール繊維の黒鉛化の前後で、黒鉛化繊維の収率は５５％以上６０％未満であることを要旨とする。
【発明の効果】
【００１４】
本発明によれば、熱電導率の高い黒鉛化繊維を提供することができる。また、本発明の黒鉛化繊維は、電子機器に用いられる放熱材料の用途に適している。
【発明を実施するための最良の形態】
【００１５】
以下、本発明の黒鉛化繊維を具体化した一実施形態について図１〜図４を参照して説明する。
本発明の黒鉛化繊維は、前駆体としてのポリベンザゾール繊維を焼成してなり、Ｘ線回折法による黒鉛化層間の面間隔ｄ（００２）が０．３３５４ｎｍ以上０．３３６６ｎｍ以下の範囲であり、黒鉛結晶の結晶子サイズＬｃ（００２）が６０ｎｍ以上である。本発明によれば、前駆体であるポリベンザゾール繊維を焼成及び黒鉛化し、所定の構造パラメータを備えた黒鉛化繊維を形成することにより、定常熱流法による常温下での繊維軸方向の熱伝導率が１０００Ｗ／ｍ・Ｋ以上である黒鉛化繊維を提供することができる。
【００１６】
上記の特徴を備えた黒鉛化繊維の製造方法として、まず、ポリベンザゾールからなるポリマードープを紡糸部の口金から非凝固性の気体中に押し出して紡出糸を形成する。次に、その紡出糸を凝固浴中に導入してドープ糸条に含有される燐酸を抽出した後、中和、水洗、乾燥、熱処理を行うことにより、黒鉛化繊維の原糸を得る。そして、この原糸を所定の長さに切断したチョップドファイバーを焼成することにより、熱伝導率の高い黒鉛化炭素繊維を形成する。
【００１７】
次に、ポリベンザゾール繊維と、そのポリベンザゾール繊維を黒鉛化してなる黒鉛化繊維とについて詳細に説明する。
１．ポリベンザゾール繊維
本発明のポリベンザゾール繊維としては、ＰＢＯホモポリマー、及び実質的に８５％以上のＰＢＯ成分を含むポリベンザゾール（ＰＢＺ）類とのランダム、シーケンシャル、又はブロック共重合ポリマーが挙げられる。ポリベンザゾール（ＰＢＺ）ポリマーは、例えば、Wolf等の「Liquid Crystalline Polymer Compositions, Process and Products」米国特許第4703103号（１９８７年１０月２７日）、「Liquid Crystalline Polymer Compositions, Process and Products」米国特許第4533692号（１９８５年８月６日）、「Liquid Crystalline Poly(2,6-Benzothiazole) Compositions, Process and Products」米国特許第4533724号（１９８５年８月６日）、「Liquid Crystalline Polymer Compositions, Process and Products」米国特許第4533693号（１９８５年８月６日）、Eversの「Thermooxidative-ly Stable Articulated p-Benzobisoxazole and p-Benzobisoxazole Polymers」米国特許第4539567号（１９８２年１１月１６日）、Tsaiらの「Method for making Heterocyclic Block Copolymer」米国特許第4578432号（１９８６年３月２５日）等の文献に記載されている。
【００１８】
ＰＢＺポリマーに含まれる構造単位は、好ましくは、ライオトロピック液晶ポリマーから選択される。モノマー単位は、好ましくは、以下の構造式（ａ）〜（ｈ）に記載されるモノマー単位からなり、更に好ましくは、構造式（ａ）〜（ｄ）に記載されるモノマー単位からなる。
【００１９】
【化１】
2010144299.tif 000003
【００２０】
【化２】
2010144299.tif 000004
実質的にＰＢＺからなるポリマードープの形成に適した溶媒として、クレゾールやポリマーを溶解し得る非酸化性の酸が挙げられる。酸溶媒の好適な例として、ポリ燐酸、メタンスルフォン酸及び高濃度の硫酸、或いはそれらの混合物等が挙げられる。また、更に適する溶媒として、ポリ燐酸及びメタンスルフォン酸が挙げられ、最も適する溶媒として、ポリ燐酸が挙げられる。
【００２１】
溶媒中のポリマー濃度は、好ましくは、少なくとも約７重量％であり、更に好ましくは、少なくとも１０重量％であり、最も好ましくは、１４重量％である。この場合、ポリマーの最大濃度は、例えば、ポリマーの溶解性やドープ粘度等といった取り扱い性に関するパラメータによって限定される。このように、溶媒中のポリマー濃度は、取り扱い性などの観点から、２０重量％を越えないように設定される。
【００２２】
好適なポリマーやコポリマー、或いはドープは、公知の手法を用いて合成される。これらのポリマーは、例えば、Wolfe等の米国特許第4533693号（１９８５年８月６日）、Sybert等の米国特許第4772678号（１９８８年９月２０日）、Harrisの米国特許第4847350号（１９８９年７月１１日）等の文献に記載の方法によって合成される。実質的にポリベンザゾールからなるポリマーは、Gregory等の米国特許第5089591号（１９９２年２月１８日）によれば、脱水性の酸溶媒中において、比較的高温、高剪断条件下で、高い反応速度による高分子量化が可能である。
【００２３】
こうして重合されるドープは、紡糸部に供給された後、通常は１００℃以上の温度で、紡糸部の口金から吐出される。紡糸部の口金には、複数の細孔が設けられている。複数の細孔は、通常は、円周状、或いは格子状に配列されるが、他の態様で配列されていてもよい。また、口金に設けられる細孔の数は特に限定されないが、複数の細孔から吐出される糸条が互いに融着しないように、細孔間の距離や細孔の数、即ち、細孔の孔密度を設定する必要がある。
【００２４】
紡出された糸条に十分な延伸比（ＳＤＲ）を持たせるには、米国特許第5296185号に記載されるように、十分な長さのドローゾーン長を採用し、かつ比較的高温度（ドープの固化温度以上で、かつ紡糸温度以下）の整流された風により、糸条を均一に冷却することが望ましい。ドローゾーンは、非凝固性の気体中で固化を完了させるようにその長さ（Ｌ）を設定する必要があり、その大部分が単孔吐出量（Ｑ）によって決定される。良好な繊維物性を得るには、ポリマーのみに応力が作用するものと仮定して、ドローゾーンの取り出し応力を、ポリマー換算で２ｇ／ｄ以上に設定する必要がある。
【００２５】
糸条は、ドローゾーンで延伸した後、抽出（凝固）浴へと導かれる。この場合、紡糸自体の張力が高いため、抽出浴の乱れなどに配慮する必要はない。そのため、抽出浴として、任意の形式の抽出浴が用いられ、例えば、ファンネル型、水槽型、アスピレータ型、又は滝型等の抽出浴が用いられる。抽出液としては、例えば、燐酸水溶液や水等が望ましい。抽出浴では、最終的に、糸条に含有される９９．０％以上の燐酸が抽出され、好ましくは、９９．５％以上の燐酸が抽出される。抽出媒体である液体としては、特に限定されないが、好ましくは、ポリベンザゾールとの相溶性を有しない水、メタノール、エタノール、アセトン、エチレングリコール等が用いられる。また、抽出（凝固）浴は、単段以外にも、例えば、多段に分離して配置してもよい。この場合、特定の抽出浴から別の抽出浴へと移行するに伴い、燐酸水溶液の濃度を順次薄くし、最終的には水で水洗するようにしてもよい。また、繊維束を、水酸化ナトリウム水溶液等で中和し、水洗することが更に望ましい。
【００２６】
水洗された糸条は、乾燥後、巻き上げられる。乾燥方法としては、通常のローラー乾燥、又はオフライン乾燥が用いられる。このときの乾燥温度は、２００℃以上３００℃以下であり、好ましくは、２２０℃以上２８０℃以下であり、更に好ましくは、２３０℃以上２７０℃以下である。乾燥時の張力にもよるが、乾燥後の繊維の弾性率は、概ね１５０ＧＰａ以上である。
【００２７】
更に、張力を付与したまま糸条を熱処理することにより、弾性率が２５０ＧＰａ以上である繊維糸条（ポリベンザゾール繊維）、即ち黒鉛化繊維の原糸を得ることができる。このときの熱処理温度は、５００℃以上７００℃以下であり、好ましくは、５５０℃以上６５０℃以下であり、更に好ましくは、５８０℃以上６３０℃以下である。またこのとき、糸条に与えられる張力は、１ｇ／ｄ以上８ｇ／ｄ以下であり、好ましくは、３ｇ／ｄ以上７ｇ／ｄ以下であり、更に好ましくは、４ｇ／ｄ以上６ｇ／ｄ以下である。このような張力下での熱処理を施さない繊維糸条の場合、約１８０ＧＰａの弾性率しか得られなかった。なお、一般的な炭素繊維の弾性率は２３０ＧＰａ程度である。また、ここでいう弾性率は、日本工業規格であるＪＩＳ  Ｋ７０７３（１９８８）に準拠している。
２．黒鉛化繊維
次に、ポリベンザゾール繊維を黒鉛化してなる黒鉛化繊維について詳細に説明する。本発明の黒鉛化繊維を得るため、上述した方法により得られた２５０ＧＰａ以上の弾性率を有するポリベンザゾール繊維を２８００℃以上で焼成する。詳しくは、適量のポリベンザゾール繊維を黒鉛製坩堝に入れて、黒鉛製坩堝を熱処理炉内に投入する。そして、熱処理炉内を窒素、アルゴン、二酸化炭素等の不活性ガス雰囲気にして、黒鉛製坩堝内のポリベンザゾール繊維を所定の昇温パターンで加熱する。
【００２８】
ポリベンザゾール繊維は、熱処理炉内への投入前に、所定の長さに切断してチョップドファイバーの状態にしておくことが好ましい。チョップドファイバーの長さは、３ｍｍ〜１０ｍｍの範囲が好ましい。チョップドファイバーの長さが３ｍｍ未満である場合、ポリベンザゾール繊維は強靭であるため、細かく切断するためのコストが高くなる虞がある。更に、チョップドファイバーの長さが１ｍｍ未満である場合、ポリベンザゾール繊維の束がほぐれて毛羽立ち易くなり、その分、繊維束の容積が過剰に大きくなる虞がある。一方、チョップドファイバーの長さが１０ｍｍを超える場合、ポリベンザゾールの繊維束の容積が大きくなるだけでなく、焼成後粉砕する際に繊維長分布をシャープに制御することが難しくなる。このように、チョップドファイバーの長さを３ｍｍ〜１０ｍｍの範囲に設定すれば、チョップドファイバーを効率良く焼成できると共に、焼成後の繊維長の制御を容易に行うことができる。
【００２９】
ポリベンザゾール繊維を３ｍｍ〜１０ｍｍのチョップドファイバーにして黒鉛製坩堝に投入したときの量は、水分を除いた重量で、０．３ｋｇ／Ｌ〜０．８ｋｇ／Ｌの範囲であることが好ましい。ポリベンザゾール繊維の投入量が０．３ｋｇ／Ｌ未満である場合、十分な生産性が得られない。また、ポリベンザゾール繊維の投入量が０．８ｋｇ／Ｌを超えると、坩堝内のポリベンザゾール繊維束の嵩密度が増大し、黒鉛製坩堝への投入が困難になる。このように、チョップドファイバーの長さや黒鉛製坩堝へのポリベンザゾール繊維の投入量は、生産性の観点から見て好ましい所定の範囲に設定されている。
【００３０】
熱処理炉内では、２８００℃以上にまで徐々に昇温する昇温パターンで、黒鉛製坩堝内のポリベンザゾール繊維が加熱される。図１は、窒素雰囲気下において昇温速度１０℃／ｍｉｎでポリベンザゾール繊維を加熱したときの重量変化を示す。本実施形態において、ポリベンザゾール繊維の重量変化は、熱重量測定装置（エスアイアイ・ナノテクノロジー株式会社製、商品名ＴＧ／ＤＴＡ６３００）を用いて測定した。図１に示すように、６５０℃〜８００℃の昇温過程でポリベンザゾール繊維の重量は３０％〜３５％減少し、より具体的には、３１．３％減少する。更に加熱して１５００℃まで昇温すると、ポリベンザゾール繊維の重量は４０％以上減少する。こうして、ポリベンザゾール繊維は、その重量を減少させながら易黒鉛化繊維へと変化し、その後も、２８００℃以上に達するまで加熱され続ける。このような焼成過程を経て、ポリベンザゾール繊維から黒鉛化繊維が形成される。この場合、製造した黒鉛化繊維の収率は高く、具体的には、５６％〜６０％の収率が得られる。
【００３１】
次に、上述のようにして製造した黒鉛化繊維の特徴について説明する。
本発明の黒鉛化繊維は、以下のような構造パラメータを備えている。第１の構造パラメータとして、Ｘ線回折法により求められた黒鉛化層間の面間隔（以下、層面間距離）ｄ００２が０．３３５４ｎｍ〜０．３３６６ｎｍの範囲であり、より好ましくは、０．３３５８ｎｍ〜０．３３６３ｎｍである。層面間距離ｄ００２は、Ｘ線回折パターンの００２回折から得られた層面間距離を示す。黒鉛は、常温、常圧下で安定した炭素の結晶であり、一般には、層面間距離ｄ００２が０．３３５８ｎｍに近いほど黒鉛化は発達している。つまり、層面間距離ｄ００２の測定値によって、炭素材料の黒鉛化の程度を推定することができる。なお、ｄ００２の下限値である０．３３５４ｎｍは、層面間距離の理論値である。一方、ｄ００２が０．３３６６ｎｍを超えると、黒鉛化が十分に進行したとはいえない。
【００３２】
第２の構造パラメータとして、Ｘ線回折法により求められた黒鉛結晶の結晶子サイズＬｃ（００２）が６０ｎｍ以上である。結晶子サイズＬｃ（００２）は、Ｘ線回折パターンの００２回折線から得られた００２方向の結晶子の大きさを示す。黒鉛結晶の結晶子サイズは、黒鉛化の発達に伴って大きくなる。つまり、結晶子サイズの測定値によっても、炭素材料の黒鉛化の程度を推定することができる。即ち、結晶子サイズＬｃ（００２）が６０ｎｍ未満である場合、黒鉛化が十分に進行したとはいえない。このように、第１の構造パラメータである層面間距離ｄ００２が０．３３５８ｎｍ〜０．３３６３ｎｍの範囲であり、かつ第２の構造パラメータである黒鉛結晶の結晶子サイズＬｃ（００２）が６０ｎｍ以上であれば、黒鉛化が十分に進行しており、結果として、熱伝導率の高い炭素繊維材料を形成できるといえる。
【００３３】
上記の黒鉛化繊維によれば、常温下（約２５℃）での繊維軸方向の熱伝導率は１０００Ｗ／ｍ・Ｋ以上であり、好ましくは、２００Ｋ〜３００Ｋの温度領域における熱伝導率が１０００Ｗ／ｍ・Ｋ以上である。本実施形態において、黒鉛化繊維の熱伝導率は、上述した定常熱流法に準じて測定される。具体的には、図２に示すように、ヘリウム冷凍機付きの温度制御装置１を備えた装置を用いて、定常熱流法により黒鉛化繊維の熱伝導率を測定する。
【００３４】
熱伝導率の測定に際し、まず、黒鉛化繊維の試料１１を作製する。詳しくは、約１０００本の単繊維を束ねると共に、単繊維の束の両端をエポキシ樹脂により固める。このとき得られる試料１１の長さは約２５ｍｍに設定される。ヒータ３として、１ｋΩ抵抗の抵抗ヒータを用いる。ヒータ３と試料１１の上端に設けられた固定材２とを絶縁ワニスにより接着し、試料台４と試料１１の下端とをエポキシ樹脂により接着する。
【００３５】
Ｔ１及びＴ２における各温度の測定には、熱電対５を用いる。熱伝導率κの測定に際し、まず、試料１１を乾燥するため、試料１１をセットした装置を１×１０−３Ｐａの真空中に２４時間放置する。次に、熱伝導性を保つため１×１０−３Ｐａの真空状態を維持しながら、試料１１の熱伝導率を測定する。具体的には、Ｔ１とＴ２の温度差ΔＴが１Ｋとなるようにヒータ３に対して一定の電流を流す。繊維試料の断面積をＳ（ｍ２）、Ｔ１とＴ２との間の距離をＬ（ｍ）、ヒータにより与えた熱量をＱ（Ｗ）、Ｔ１とＴ２との温度差をΔＴ（Ｋ）とすれば、熱伝導率κ（Ｗ／ｍ・Ｋ）は、下記式（１）により算出される。
【００３６】
【数１】
2010144299.tif 000005
図３は、本発明の黒鉛化繊維の横断面を走査型電子顕微鏡により観察した写真を示す。図３に示すように、本発明の黒鉛化繊維は、ラジアル（放射状）構造の断面を有している。なお、ラジアル構造の断面とは、高温処理によって半径方向に亀裂が入った扇型の断面を意味している。
【００３７】
本実施形態によれば、以下のような効果を得ることができる。
（１）黒鉛化繊維の層面間距離ｄ００２が０．３３５８ｎｍ〜０．３３６３ｎｍの範囲であり、黒鉛結晶の結晶子サイズＬｃ（００２）が６０ｎｍ以上である。この構成によれば、黒鉛化が十分に進行しているため、熱伝導率の高い炭素繊維材料を提供することができる。
（２）黒鉛化繊維の常温下（約２５℃）での繊維軸方向の熱伝導率が１０００Ｗ／ｍ・Ｋ以上であり、好ましくは、２００Ｋ〜３００Ｋの温度領域における熱伝導率が１０００Ｗ／ｍ・Ｋ以上である。このような物性を有する黒鉛化繊維は、例えば、電子部品からヒートシンク等の放熱部品に熱を逃がすために用いられる熱伝導性シートの材料として適している。
（３）黒鉛化前の原糸としてポリパラフェニレンベンゾビスオキサゾール繊維を用いることにより、炭素繊維材料の熱伝導率をより一層高くすることができる。
（４）ポリベンザゾール繊維をチョップドファイバーにしてから加熱処理を行うことにより、チョップドファイバーを効率良く焼成できると共に、焼成後の繊維長の制御を容易に行うことができる。
【実施例】
【００３８】
次に、実施例、比較例を挙げて本発明の黒鉛化繊維更に具体的に説明する。
（実施例１）
実施例１では、前駆体であるポリベンザゾール繊維として、１．ポリベンザゾール繊維で述べた方法により製造したものを用いた。詳しくは、上述した構造式（ａ）のモノマー単位からなるポリパラフェニレンベンゾビスオキサゾール（以下、単に「ＰＢＯ」と称す）繊維（東洋紡績株式会社製  商品名ザイロンＨＭ））を用いた。なお、このＰＢＯ繊維の弾性率は２７０ＧＰａであった。
【００３９】
次に、このＰＢＯ繊維を約６ｍｍの長さに切断してチョップドファイバーを得た。続いて、０．４ｋｇ／Ｌの量のチョップドファイバーを黒鉛製坩堝に入れた。そして、この黒鉛製坩堝を熱処理炉内に投入し、窒素雰囲気下で、ＰＢＯ繊維の加熱処理を行った。加熱処理では、図１を参照して説明したように、７００℃付近で急激な重量減少が見られた。詳しくは、６５０℃〜８００℃の昇温過程で３１％の重量減少が見られ、約１５００℃付近にまで昇温すると約４０％の重量減少が生じた。こうした重量減少を経てポリベンザゾール繊維から易黒鉛化繊維へと変化した後、易黒鉛化繊維を２８００℃以上に達するまで焼成した。そして、実施例１の黒鉛化繊維の収率を、焼成前の重量と焼成後の重量とから下記式（２）を用いて算出した。
【００４０】
【数２】
2010144299.tif 000006
その結果、黒鉛化繊維の収率は、５８．１％であった。
（実施例２）
実施例２の黒鉛化繊維は、弾性率が３１０ＧＰａであるＰＢＯ繊維を前駆体として用いた以外は、実施例１の黒鉛化繊維と同じである。実施例２では、１．ポリベンザゾール繊維で述べた熱処理時の張力や熱処理温度等について実施例１とは異なる製造条件下で、実施例１のＰＢＯ繊維よりも弾性率の高いＰＢＯ繊維を作製した。
（比較例１）
比較例１の黒鉛化繊維は、ピッチを前駆体とした黒鉛化炭素繊維（三菱化学株式会社製  商品名Ｋ１３Ｄ２Ｕ）を用いて評価した。
（比較例２）
比較例２の黒鉛化繊維は、弾性率が１８０ＧＰａ以上であるＰＢＯ繊維（東洋紡績株式会社製  商品名ザイロンＡＳ）を前駆体として用いた以外は、実施例１の黒鉛化繊維と同じである。比較例２では、実施例１のＰＢＯ繊維とは異なり、張力下での加熱処理を行わなかった。焼成、黒鉛化等の処理は、比較例１と同様の方法を採用した。
（比較例３）
比較例３の黒鉛化繊維は、実施例１と異なる条件で焼成した以外は、実施例１と同じである。実施例１では、２８００℃以上に達するまで加熱処理を行ったが、比較例３では、２５００℃に達した時点で加熱処理を終了した。
【００４１】
実施例１，２、及び比較例１〜３の黒鉛化繊維についてＸ線回折を行い、層面間距離と見かけの結晶子の大きさとをそれぞれ求めた。また、上述した定常熱流法によって、０Ｋ〜３００Ｋの温度領域における黒鉛化繊維の繊維軸方向の熱伝導率を求めた。実施例１，２、及び比較例１〜３の黒鉛化繊維についてＸ線回折の結果及び３００Ｋにおける熱伝導率の値を、黒鉛化繊維の前駆体及びその弾性率と併せてそれぞれ表１に示す。また、実施例１、及び比較例１、２の黒鉛化繊維について、０Ｋ〜３００Ｋの温度領域における繊維軸方向の熱伝導率を図４のグラフに示す。図４には、熱伝導率の測定データがＮ数２でプロットされている。なお、実施例２の測定データは、実施例１の測定データとほぼ同じ傾向を示したため省略した。比較例３の測定データは、全体として比較例２の測定データよりも低い値を示したが、今回は、図４のグラフから省略した。
＜Ｘ線回折＞
Ｘ線回折では、試料に対して２０重量％の高純度シリコンを内部標準試料として混入したサンプルを作製した。そして、そのサンプルのＸ線回折を行い、得られたＸ線回折パターンから、日本学術振興会法に準拠した解析ソフトを用いて、層間面間隔と、見かけの結晶子の大きさとそれぞれ算出した。なお、Ｘ線回折装置として、マックサイエンス社製  ＭＸＰ３（４０ｋＶ、３５ｍＡのＣｕＫα源）を用いた。
【００４２】
【表１】
2010144299.tif 000007
表１中、ｄ００２（００２）は、Ｘ線回折パターンの００２回折から得られた層面間距離である。ｄ００２（００４）は、Ｘ線回折パターンの００４回折から得た層面間距離を、００２回折で得られる層面間距離に換算した値である。同じく、ｄ００２（００６）は、Ｘ線回折パターンの００６回折から得た層面間距離を、００２回折で得られる層面間距離に換算した値である。Ｌｃ（１１２）は、１１２回折線から得られる[１１２]方向の結晶子の大きさをｃ軸方向へ換算した値である。なお、Ｌｃ（１１２）は、３次元結晶の発達の程度を示す。
【００４３】
表１に示すように、実施例１及び２の黒鉛化繊維の層面間距離ｄ００２（００２）は、いずれも０．３３６２ｎｍであった。一方、比較例１〜３の黒鉛化繊維の層面間距離ｄ００２（００２）は、それぞれ０．３３７３ｎｍ、０．３３６３ｎｍ、０．３３９９ｎｍであった。また、実施例１及び２の黒鉛化繊維の結晶子サイズＬｃ（００２）は、それぞれ６４ｎｍ、７２ｎｍであった。一方、比較例１〜３の黒鉛化繊維の結晶子サイズＬｃ（００２）は、それぞれ４８ｎｍ、２５ｎｍ、１３ｎｍであった。上述したように、ｄ００２（００２）の値が０．３３５８ｎｍに近いほど、また、Ｌｃ（００２）の値が大きいほど、黒鉛化が十分に進行していると考えられる。よって、実施例１，２の黒鉛化繊維では、比較例１〜３の黒鉛化繊維に比べて、黒鉛化度（結晶化度）が高いということが分かる。なお、比較例１〜３では、ｄ００２（００２）やＬｃ（００２）を測定した時点で、実施例１及び２よりも黒鉛化が進行していないことが確認された。このため、００４面や００６面などの他の層面間距離については、Ｘ線回折による解析を行わなかった。
【００４４】
図４に示すように、実施例１及び２の黒鉛化繊維によれば、常温（３００Ｋ付近）下での熱伝導率が約１１００Ｗ／ｍ・Ｋ〜１２００Ｗ／ｍ・Ｋと極めて高かった。更に、実施例１及び２の黒鉛化繊維は、１５０Ｋ〜３００Ｋの広い温度領域においても、１０００Ｗ／ｍ・Ｋ以上の熱伝導率を有していた。一方、比較例１の黒鉛化繊維によれば、３００Ｋ付近での熱伝導率は８００Ｗ／ｍ・Ｋ〜９００Ｗ／ｍ・Ｋであり、１０００Ｗ／ｍ・Ｋに達しておらず、実施例１及び２の黒鉛化繊維よりも低かった。比較例２及び３の黒鉛化繊維によれば、３００Ｋ付近での熱伝導率は３００Ｗ／ｍ・Ｋ〜４００Ｗ／ｍ・Ｋであり、比較例１の黒鉛化繊維よりも更に低かった。よって、黒鉛化度の高い実施例１，２の黒鉛化繊維は、常温下及び常温よりも低い１５０Ｋ〜３００Ｋの温度領域において、実施例よりも黒鉛化度の低い比較例１〜３の黒鉛化繊維と比較して高い熱伝導率を有していることが確認された。
【００４５】
また、上記の結果より、実施例１及び２と比較例１との比較から、ＰＢＯ繊維を前駆体として用いた黒鉛化繊維の熱伝導率は、ピッチ系炭素繊維を前駆体として用いた黒鉛化繊維よりも高いことも確認された。また、実施例１及び２と比較例２との比較から、弾性率の高いＰＢＯ繊維を前駆体として用いた黒鉛化繊維の熱伝導率は、実施例よりも低い弾性率のＰＢＯを前駆体として用いた黒鉛化繊維の熱伝導率を大きく上回ることも確認された。この理由を以下に推察する。
【００４６】
実施例１及び２では、弾性率が２５０ＧＰａ以上のＰＢＯ繊維を前駆体として用いた。即ち、この前駆体は、張力下でのＰＢＯ繊維を熱処理したものである。このため、ＰＢＯの分子構造は、伸びきり鎖構造となっているものと考えられる。これに加え、上述した構造式（ａ）〜（ｈ）（ＰＢＯは構造式（ａ））に記載のモノマー単位からなるポリベンザゾールポリマーは、ヘテロ環を有する剛直な分子構造を備えている。このように、ポリベンザゾールの剛直な分子構造に更に、伸びきり鎖構造が加えられることによって、分子構造的にも、繊維の黒鉛化が促進されたと考えられる。このような構造を備えるポリベンザゾール繊維を、特定の条件下で焼成することによって、理想的な黒鉛結晶に近い結晶構造を実現でき、かつ極めて高い熱伝導率を有する黒鉛化繊維を製造できるものと考えられる。
【図面の簡単な説明】
【００４７】
【図１】焼成過程におけるポリベンザゾール繊維の熱量分析の結果を示すグラフ。
【図２】定常熱流法により熱伝導率を測定するための装置を示す概略図。
【図３】本発明の黒鉛化繊維の断面を示すＳＥＭ写真。
【図４】定常熱流法により測定した黒鉛化繊維の熱伝導率を示すグラフ。
【符号の説明】
【００４８】
１…温度制御装置、２…固定材、３…ヒータ、４…試料台、５…熱電対、１１…試料。
【図１】
2010144299.tif 000008
【図２】
2010144299.tif 000009
【図４】
2010144299.tif 000010
【図３】
2010144299.tif 000011